Patent ES-2715770-T3 (ES)
Title: Procedimiento de preparación de aglomerados a base de productos bituminosos y su utilización
Inventor: BARRETO GILLES
IPC: E01C19/10
Filed: 2008-04-28
Granted: 2019-06-06
Abstract: Procedimiento de preparación de un aglomerado bituminoso que comprende al menos granulado, al menos un producto bituminoso y al menos un aditivo B, caracterizado por que: - el aditivo B contiene al menos un compuesto (B1) de fórmula: (R-O-A-)c-P(=O)-OHd (B1) donde P es el átomo de fósforo, c está comprendido entre 1 y 2, c+d es igual a 3, A representa un enlace o un grupo divalente que comprende al menos un resto propilenoxi (PO) y/o al menos un resto etilenoxi (EO); y R representa una cadena hidrocarbonada que tiene de 1 a 30 átomos de carbono, pudiendo la cadena ser lineal, ramificada, saturada o insaturada, pudiendo la cadena contener al menos un ciclo aromático o no, y estando comprendida la dosis de aditivo(s) B1, para una tonelada de producto bituminoso, entre 0,3 kg y 20 kg; - el aditivo B contiene eventualmente, pero lo más a menudo, ácido fosfórico, siendo la dosis de ácido fosfórico para una tonelada de producto bituminoso inferior a 2 kg; - el aditivo B contiene eventualmente, pero lo más a menudo, al menos un pirofosfato del compuesto B1, a una dosis para una tonelada de producto bituminoso inferior a 20 kg; y - el producto bituminoso presenta una diferencia entre la penetración antes del contacto con los granulados y la penetración después de la extracción del aglomerado inferior a 5 décimas de milímetro para un betún de penetración inicial comprendida entre 20 y 30 décimas de milímetro, inferior a 15 décimas de milímetro para un betún de penetración inicial comprendida entre 35 y 50 décimas de milímetro, inferior a 20 décimas de milímetro para un betún de penetración inicial comprendida entre 50 y 70 décimas de milímetro, inferior a 25 décimas de milímetro para un betún de penetración inicial comprendida entre 70 décimas de milímetro y 100 décimas de milímetro, inferior a 50 décimas de milímetro para un betún de penetración inicial comprendida entre 160 y 220 décimas de milímetro, comprendiendo dicho procedimiento la mezcla física de dichos granulados con dicho al menos un producto bituminoso y dicho al menos un aditivo B, en el que: - para un betún puro de penetración comprendida entre 10 y 20: - la temperatura de los granulados durante el mezclamiento con el betún es superior a 130ºC, - la temperatura de la mezcla entre granulados y producto bituminoso durante el esparcimiento está comprendida entre 120ºC y 150ºC, - la temperatura de la mezcla entre granulados y producto bituminoso en el interior del pavimento al principio de la compactación, cuando tiene lugar, está comprendida entre 120ºC y 150ºC; - para un betún puro de penetración comprendida entre 20 y 35: - la temperatura de los granulados durante el mezclamiento con el betún es superior a 120ºC, - la temperatura de la mezcla entre granulados y producto bituminoso durante el esparcimiento está comprendida entre 110ºC y 135ºC, - la temperatura de la mezcla entre granulados y producto bituminoso en el interior del pavimento al principio de la compactación, cuando tiene lugar, está comprendida entre 110ºC y 135ºC; - para un betún puro de penetración comprendida entre 35 y 50: - la temperatura de los granulados durante el mezclamiento con el betún está superior a 110ºC, - la temperatura de la mezcla entre granulados y producto bituminoso durante el esparcimiento está comprendida entre 95ºC y 125ºC, - la temperatura de la mezcla entre granulados y producto bituminoso en el interior del pavimento al principio de la compactación, cuando tiene lugar, está comprendida entre 95ºC y 125ºC; - para un betún puro de penetración comprendida entre 50 y 70: - la temperatura de los granulados durante el mezclamiento con el betún es superior a 105ºC, - la temperatura de la mezcla entre granulados y producto bituminoso durante el esparcimiento está comprendida entre 90ºC y 120ºC, - la temperatura de la mezcla entre granulados y producto bituminoso en el interior del pavimento al principio de la compactación, cuando tiene lugar, está comprendida entre 85ºC y 120ºC; - para un betún puro de penetración comprendida entre 70 y 100: - la temperatura de los granulados durante el mezclamiento con el betún es superior a 100ºC, - la temperatura de la mezcla entre granulados y producto bituminoso durante el esparcimiento está comprendida entre 85ºC y 115ºC, - la temperatura de la mezcla entre granulados y producto bituminoso en el interior del pavimento al principio de la compactación, cuando tiene lugar, está comprendida entre 85ºC y 115ºC; - para un betún puro de penetración comprendida entre 100 y 160: - la temperatura de los granulados durante el mezclamiento con el betún es superior a 100ºC, - la temperatura de la mezcla entre granulados y producto bituminoso durante el esparcimiento está comprendida entre 80ºC y 105ºC, - la temperatura de la mezcla entre granulados y producto bituminoso en el interior del pavimento al principio de la compactación, cuando tiene lugar, está comprendida entre 80ºC y 105ºC; - para un betún puro de penetración comprendida entre 160 y 250: - la temperatura de los granulados durante el mezclamiento con el betún es superior a 100ºC, - la temperatura de la mezcla entre granulados y producto bituminoso durante el esparcimiento está comprendida entre 75ºC y 100ºC, - la temperatura de la mezcla entre granulados y producto bituminoso en el interior del pavimento al principio de la compactación, cuando tiene lugar, está comprendida entre 75ºC y 100ºC; - para un betún de penetración comprendida entre 10 y 20 antes de la adición de polímero(s) y que contiene entre 1 y 4% de polímero(s): - la temperatura de los granulados durante el mezclamiento con el betún es superior a 150ºC, - la temperatura de la mezcla entre granulados y producto bituminoso durante el esparcimiento está comprendida entre 145ºC y 175ºC, - la temperatura de la mezcla entre granulados y producto bituminoso en el interior del pavimento al principio de la compactación, cuando tiene lugar, está comprendida entre 145ºC y 175ºC; - para un betún de penetración comprendida entre 20 y 35 antes de la adición de polímero(s) y que contiene entre 1 y 4% de polímero(s): - la temperatura de los granulados durante el mezclamiento con el betún es superior a 140ºC, preferentemente comprendida entre 140ºC y 165ºC, - la temperatura de la mezcla entre granulados y producto bituminoso durante el esparcimiento está comprendida entre 130ºC y 160ºC, - la temperatura de la mezcla entre granulados y producto bituminoso en el interior del pavimento al principio de la compactación, cuando tiene lugar, está comprendida entre 130ºC y 160ºC; - para un betún de penetración comprendida entre 35 y 50 antes de la adición de polímero(s) y que contiene entre 1 y 4% de polímero(s): - la temperatura de los granulados durante el mezclamiento con el betún es superior a 130ºC, - la temperatura de la mezcla entre granulados y producto bituminoso durante el esparcimiento está comprendida entre 120ºC y 150ºC, - la temperatura de la mezcla entre granulados y producto bituminoso en el interior del pavimento al principio de la compactación, cuando tiene lugar, está comprendida entre 120ºC y 150ºC; - para un betún de penetración comprendida entre 50 y 70 antes de la adición de polímero(s) y que contiene entre 1 y 4% de polímero(s): - la temperatura de los granulados durante el mezclamiento con el betún es superior a 120ºC, - la temperatura de la mezcla entre granulados y producto bituminoso durante el esparcimiento está comprendida entre 115ºC y 140ºC, - la temperatura de la mezcla entre granulados y producto bituminoso en el interior del pavimento al principio de la compactación, cuando tiene lugar, está comprendida entre 115ºC y 140ºC; - para un betún de penetración comprendida entre 70 y 100 antes de la adición de polímero(s) y que contiene entre 1 y 4% de polímero(s): - la temperatura de los granulados durante el mezclamiento con el betún es superior a 120ºC, preferentemente comprendida entre 120ºC y 140ºC, - la temperatura de la mezcla entre granulados y producto bituminoso durante el esparcimiento está comprendida entre 110ºC y 135ºC, - la temperatura de la mezcla entre granulados y producto bituminoso en el interior del pavimento al principio de la compactación, cuando tiene lugar, está comprendida entre 110ºC y 135ºC; - para un betún de penetración comprendida entre 100 y 160 antes de la adición de polímero(s) y que contiene entre 1 y 4% de polímero(s): - la temperatura de los granulados durante el mezclamiento con el betún es superior a 120ºC, - la temperatura de la mezcla entre granulados y producto bituminoso durante el esparcimiento está comprendida entre 105ºC y 130ºC,